"基材の少なくとも一方の面にハードコート層を設けたハードコートフィルムにおいて、前記ハードコート層が、a電離性放射線により重合する化合物b電離性放射線により重合する疎水性の多官能高分子樹脂cNビニルホルムアミド、メタアクリロイルモルホリン、フェノキシ基含有メタアクリレートより選ばれる少なくとも1種を少なくとも含有する塗液を基材に塗布乾燥した後、電離性放射線を照射することで硬化してなるハードコート層であることを特徴とするハードコートフィルム。前記b電離性放射線により重合する疎水性の多官能高分子樹脂が、ポリブタジエン骨格を有するウレタンアクリレ-トであることを特徴とする請求項1記載のハードコートフィルム。前記b電離性放射線により重合する疎水性の多官能高分子樹脂の含有量が、ハードコート層塗液に含まれる固形分中の0.1~8重量であることを特徴とする請求項1~2記載のハードコートフィルム。前記cNビニルホルムアミド、メタアクリロイルモルホリン、フェノキシ基含有メタアクリレートより選ばれる少なくとも1種の含有比率が、ハードコート層の5~25重量であることを特徴とする請求項1~3記載のハードコートフィルム。本発明が解決しようとする課題は、高いハードコ-ト性能と防指紋性能を両立するハードコート層により、透明度の高いハードコートフィルムを提供するものである。第1発明は、基材の少なくとも一方の面にハードコート層を設けたハードコートフィルムにおいて、前記ハードコート層が、a電離性放射線により重合する化合物b電離性放射線により重合する疎水性の多官能高分子樹脂cNビニルホルムアミド、メタアクリロイルモルホリン、フェノキシ基含有メタアクリレートより選ばれる少なくとも1種を少なくとも含有する塗液を基材に塗布乾燥した後、電離性放射線を照射することで硬化してなるハードコート層であることを特徴とするハードコートフィルムである。第2発明は、前記b電離性放射線により重合する疎水性の多官能高分子樹脂が、ポリブタジエン骨格を有するウレタンアクリレ-トであることを特徴とする第1発明記載のハードコートフィルムである。第3発明は、前記b電離性放射線により重合する疎水性の多官能高分子樹脂の含有比率が、ハードコ-ト層の0.1~8重量であることを特徴とする第1~2発明記載のハードコートフィルムである。第4発明は、前記cNビニルホルムアミド、メタアクリロイルモルホリン、フェノキシ基含有メタアクリレートより選ばれる少なくとも1種の含有比率が、ハードコート層の5~25重量であることを特徴とする請求項1~3記載のハードコートフィルムである。第1発明のように、ハードコート層に電離性放射線により重合する化合物と、電離性放射線により重合する疎水性の多官能高分子樹脂と、Nビニルホルムアミド、メタアクリロイルモルホリン、フェノキシ基含有メタアクリレートより選ばれる少なくとも1種とを含有することによって、粒子を含有せずに高い防指紋効果が得られるので、透明性と防指紋効果を両立したハードコートフィルムが得られる。第2発明のように、前記疎水性の多官能高分子樹脂をポリブタジエン骨格を有するウレタンアクリレ-トとすることにより、より高い防指紋効果が得られる。第3、4発明のように、前記電離性放射線により重合する疎水性の多官能高分子樹脂の含有比率がハードコ-ト層の0.1~8重量であり、Nビニルホルムアミド、メタアクリロイルモルホリン、フェノキシ基含有メタアクリレートより選ばれる少なくとも1種の含有比率が5~25重量とすることにより、より高いハードコート効果と防指紋性を両立し、さらに透明性に優れたハードコートフィルムが得られる。本発明で使用するハードコ-トフィルムの基材は、各種のプラスティックからなるフィルムであれば、特に限定されない。例えば、ポリオレフィン、ポリエステル、ポリアミド、ポリカーボネート、フッ素樹脂、ポリフェニレンオキサイド、ポリイミド、ポリアミドイミド、アクリル系樹脂、ポリ塩化ビニル、ポリ塩化ビニリデン、ポリアクリロニトリル、セルロース系樹脂等よりなるフィルムが例示されるが、これらに限定されるものではない。取り扱い性、貼着層との接着力の向上、コストの面より好ましくはポリエステルフィルムを用いるとよい。基材の厚みは、用途に応じて適宜選択すればよいが、通常4~400μmの範囲のものを用いる。本発明のハードコート層を形成する塗液には電離性放射線により重合する化合物を含有する。電離性放射線により重合する化合物としてはラジカル重合反応を形成するメタアクリロイル基を有する化合物や、カチオン重合反応を形成する化合物であることが好ましい。メタアクリロイル基を有する化合物としては分子内にメタアクリロイル基を1以上有する化合物を意味し、モノマーであっても、オリゴマーであってもよく、またその両方を含んでもよい。本発明では、アクリロイル基とメタアクリロイル基を総称して、メタアクリロイル基という。すなわち、メタアクリロイル基を有する化合物とは、アクリロイル基のみを有する化合物であってもよく、メタアクリロイル基のみを有する化合物であってもよく、アクリロイル基とメタアクリロイル基との両方を有するものであってもよい。また、以下に記載するメタアクリレート、メタアクリル酸エステルについても同様である。本発明に係るメタアクリロイル基を有する化合物としては、例えば、以下に記載する多官能メタアクリレートや単官能メタアクリレートのモノマー又はオリゴマーが挙げられる。多官能メタアクリレートとしては、トリメチロールプロパントリメタアクリレート、ジトリメチロールプロパンテトラメタアクリレート、ペンタエリスリトールトリメタアクリレート、ペンタエリスリトールテトラメタアクリレート、ジペンタエリスリトールペンタメタアクリレート、ジペンタエリスリトールヘキサメタアクリレート、グリセリントリメタアクリレート、トリス2-ヒドロキシエチルイソシアヌレートトリメタアクリレート、エチレングルコールジメタアクリレート、13-ブタンジオールジメタアクリレート、14-ブタンジオールジメタアクリレート、16-ヘキサンジオールジメタアクリレート、ネオペンチルグリコールジメタアクリレート、ジエチレングルコールジメタアクリレート、トリエチレングルコールジメタアクリレート、ジプロピレングルコールジメタアクリレート、ビス2-ヒドロキシエチルイソシアヌレートジメタアクリレート、及びこれらの出発アルコール類へのエチレンオキシド又はプロピレンオキシド付加物のポリメタアクリレート類、分子内に2以上のメタアクリロイル基を有するオリゴエステルメタアクリレート類、オリゴエーテルメタアクリレート類、オリゴウレタンメタアクリレート類、及びオリゴエポキシメタアクリレート類等を挙げることができる。単官能メタアクリレートとしては、メチルメタアクリレート、エチルメタアクリレート、アクリロニトリル、2-ヒドロキシエチルメタアクリレート、2-ヒドロキシプロピルメタアクリレート、2-ヒドロキシブチルメタアクリレート、3-クロロ-2-ヒドロキシプロピルメタアクリレート、グリセリンモノメタアクリレート、グリシジルメタアクリレート、ラウリルメタアクリレート、シクロヘキシルメタアクリレート、イソボルニルメタアクリレート、トリシクロデカニルメタアクリレート、ジシクロペンテニルメタアクリレート、n-ブチルメタアクリレート、ヘキシルメタアクリレート、ヘプチルメタアクリレート、オクチルメタアクリレート、ノニルメタアクリレート、デシルメタアクリレート、イソデシルメタアクリレート、ドデシルメタアクリレート、n-ステアリルメタアクリレート、ベンジルメタアクリレート、フェノールエチレンオキサイド変性n=2メタアクリレート、ノニルフェノールプロピレンオキサイド変性n=2.5メタアクリレート、2-メタアクリロイルオキシエチルアシッドホスフェート、2-メタアクリロイルオキシ-2-ヒドロキシプロピルフタレート等のフタル酸誘導体のハーフメタアクリレート、フルフリルメタアクリレート、カルビトールメタアクリレート、ベンジルメタアクリレート、ブトキシエチルメタアクリレート、アリルメタアクリレート2-アクリロイルオキシエチルアシッドホスフェートモノエステル、シクロヘキサンジメタノールモノアクリレート、4-ヒドロキシブチルアクリレート、4-グリシジルオキシブチルアクリレート、ダイアセトンアクリルアミド等が挙げられる。これらのメタアクリロイル基を有する化合物は、1種を単独で用いてもよく、2種以上を混合してもよい。一方、カチオン重合を形成する化合物としては、エポキシ系樹脂が通常使用される。このエポキシ系樹脂としては、例えばビスフェノール樹脂やノボラック樹脂などの多価フェノール類にエピクロルヒドリンなどでエポキシ化した化合物、直鎖状オレフィン化合物や環状オレフィン化合物を過酸化物などで酸化して得られた化合物などが挙げられる。電離性放射線重合反応に用いられる光重合開始剤としては、ラジカル重合型の化合物に対しては、例えばベンゾイン、ベンゾインメチルエーテル、ベンゾインエチルエーテル、ベンゾインイソプロピルエーテル、ベンゾイン-n-ブチルエーテル、ベンゾインイソブチルエーテル、アセトフェノン、ジメチルアミノアセトフェノン、22-ジメトキシ-2-フェニルアセトフェノン、22-ジエトキシ-2-フェニルアセトフェノン、2-ヒドロキシ-2-メチル-1-フェニルプロパン-1-オン、1-ヒドロキシシクロヘキシルフェニルケトン、2-メチル-1-4-フェニル-2-モルフォリノ-プロパン-1-オン、4-フェニル-2ケトン、ベンゾフェノン、p-フェニルベンゾフェノン、44-ジエチルアミノベンゾフェノン、ジクロロベンゾフェノン、2-メチルアントラキノン、2-エチルアントラキノン、2-ターシャリ-ブチルアントラキノン、2-アミノアントラキノン、2-メチルチオキサントン、2-エチルチオキサントン、2-クロロチオキサントン、24-ジメチルチオキサントン、24-ジエチルチオキサントン、ベンジルジメチルケタール、アセトフェノンジメチルケタール、p-ジメチルアミン安息香酸エステルなどが挙げられる。また、カチオン重合型の化合物に対する光重合開始剤としては、例えば芳香族スルホニウムイオン、芳香族オキソスルホニウムイオン、芳香族ヨードニウムイオンなどのオニウムと、テトラフルオロボレート、ヘキサフルオロホスフェート、ヘキサフルオロアンチモネート、ヘキサフルオロアルセネートなどの陰イオンとからなる化合物が挙げられる。これらは1種用いてもよいし、2種以上を組み合わせて用いてもよく、また、その配合量は、重合性化合物100重量部に対して、通常02~10重量部の範囲で選ばれる。前記電離性放射線硬化性化合物以外にもハードコート性を大きく損なわない範囲で熱可塑性ポリマーを添加することができる。該熱可塑性ポリマーとしては、例えばアクリル系樹脂、酢酸ビニル系樹脂、エポキシ系樹脂、ポリエステル系樹脂、ポリカーボネート系樹脂、ブチラール系樹脂、ゼラチン、セルロース系樹脂、ポリアミド系樹脂、塩化ビニル系樹脂、ウレタン系樹脂等が挙げられる。さらに、必要に応じて、消泡剤、塗布性改良剤、増粘剤、界面活性剤、有機系潤滑剤、酸化防止剤、紫外線吸収剤、発泡剤、染料、顔料、帯電防止剤などを含有していてもよい。また、ハードコ-トフィルム自体に透明性を要求されない場合には、有機系微粒子、無機系微粒子を含有してもよい。ハードコート層に用いられる電離性放射線により重合する化合物の一部を、疎水性の多官能高分子樹脂とすることにより、ハードコート層に防指紋性を付与することができる。ハードコート層の表面に皮脂や油分が付着すると、一点に付着した皮脂や油分は表面に薄く押し広げられ、人間の視力では皮脂や油分の外周部の境界が識別できなくなり、あたかも皮脂や油分が付着していないように視認されるものである。また、皮脂や油分の付着量が非常に多く、厚く重なって、薄く押し広げられる効果が直ぐに現れない場合でも、付着した皮脂や油分を拭き取りその付着量を少なくすると、薄く押し広げられ付着していないように視認される。このように、皮脂や油分を拭き取ることによって見えなくするという、拭き取りによる防指紋性も付与される。このハードコート層は、粒子を含有しなくても防指紋効果が得られるので、高い透明性を両立するものとなり、特に透明性を損なう材料を含有しない限り、ハードコートフィルムのヘイズ値は通常2以下であり、最大でも3を超えることはない。疎水性の多官能高分子樹脂は、ハードコート層に用いられる主成分の電離性放射線により重合する化合物と同じく、ラジカル重合反応を形成するメタアクリロイル基を有する化合物や、カオチン重合反応を形成する化合物であることが好ましい。また、これらの疎水性の多官能高分子樹脂は、主成分の化合物と同種のものを用いることがより好ましい。同種のものを用いることにより、ハードコート層内での重合反応による結合を強固にでき、ハードコ-トの効果をより高めることができる。疎水性の多官能高分子樹脂は、アルキル基、フェニル基、ニトロ基などの親油性の官能基を有する化合物でも良いが、ブタジエン骨格を有する化合物が、防指紋性の向上のために、より好ましい。ハードコート層に含有される疎水性の多官能高分子樹脂の含有量は、ハードコート層に対して0.1~8重量が好ましく、より好ましくは0.2~8重量、さらに好ましくは0.2~1重量である。0.1重量未満では十分な防指紋効果が得られず、8重量を超えるとハードコート層に十分な硬度が得られなくなるばかりでなく透明性が低下する場合があり好ましくない。ハードコート層にはNビニルホルムアミド、メタアクリロイルモルホリン、フェノキシ基含有メタアクリレートより選ばれる少なくとも1種を含有する。フェノキシ基含有メタアクリレートとしては、2-フェノキシ-2-ヒドロキシプロピルメタアクリレート、2-ヒドロキシ-3-フェノキシプロピルメタアクリレート、2-フェノキシ-エチルメタアクリレート、3-フェノキシプロピルメタアクリレート等が挙げられる。これらは1種用いてもよいし、2種以上を組み合わせて用いてもよい。これらNビニルホルムアミド、メタアクリロイルモルホリン、フェノキシ基含有メタアクリレートより選ばれる少なくとも1種を含有することで、ハードコート層に用いられる主成分の化合物であるメタアクリロイル基を有する化合物や、カチオン重合反応を形成する化合物と疎水性の多官能高分子樹脂との相溶性が極めて良好となり、高い透明性、防指紋効果、硬度を両立する事が可能となる。また、Nビニルホルムアミド、メタアクリロイルモルホリン、フェノキシ基含有メタアクリレートより選ばれる少なくとも1種の配合量の合計は、ハードコート層に対して5~25重量であることが好ましく、より好ましくは10~20重量である。5重量未満ではメタアクリロイル基を有する化合物と疎水性の多官能高分子樹脂との相溶性が劣るため高い透明性を得ることが出来ず、25重量を超えるとハードコート層に十分な硬度が得られなくなる場合があり好ましくない。ハードコート塗膜の厚みは1μm以上20μm以下、好ましくは3μm以上15μm以下であることが好ましい。1μm未満ではハードコート性が十分得られず、塗膜に傷がつきやすい。一方、20μmを超えるとコストアップにつながる。また、両側にハードコートを塗工する場合、その両層の膜厚差は30以内に抑えることが好ましい。該範囲を超えると、ハードコートフィルムのカールが大きくなることで、次工程移行の取り扱い性に悪影響する可能性や、タッチパネルを組んだ際にタッチパネル機能に悪影響を及ぼす可能性がある。本発明を以下の実施例に従って、さらに具体的に説明する。なお、本発明はこれらの実施例によって限定されるものではない。疎水性多官能高分子樹脂の合成5リットルの4つ口フラスコにポリブタジエングリコ-ル日本曹達製、商品名NISSOPBG-3000、数平均分子量2600~3200を1943重量部、ジラウリン酸ジ-n-ブチル錫を0.2重量部、2,6-ジ-ターシャリブチル-4-メチルフェノ-ルを0.7重量部入れ、50°Cで攪拌しつつ、イソホロンジイソシアネ-ト住友バイエル社製、商品名デスモジュ-ルI289重量部を4時間にわたって滴下した。滴下終了後50°Cで攪拌しながら、3時間反応を続行したのち、さらに、50°Cで攪拌しつつ、ペンタエリスリトールトリアクリレート388重量部を2時間にわたって滴下し、滴下終了後70°Cで攪拌しながら、5時間反応を続行し、ポリブタジエン骨格を有するウレタンアクリレートA疎水性多官能高分子樹脂を得た。ハードコートフィルムの形成上記で合成したポリブタジエン骨格を有するウレタンアクリレートAとNビニルホルムアミド、アクリロイルモルホリン、フェノキシ基含有アクリレートを用いて表1の各ハードコート塗液を調整し、厚さ100μmの光学PETの片面に表1の各ハードコート塗液を塗布乾燥した後、それぞれ積算光量500mj/cm2の紫外線を照射し、塗膜を硬化させて厚み7μmのハードコート層を形成して、実施例1~11と比較例1~3のハードコ-トフィルムを作成した。表1中の各成分の材料名※1:A-9550ジペンタエリスリトールヘキサアクレート、新中村化学製とUA-53ウレタンアクリレートオリゴマ-、新中村化学製の1:1混合物※2:ポリブタジエン骨格を有するウレタンアクリレ-トA※3:Nビニルホルムアミド※4:アクリロイルモルホリン※5:フェノキシ基含有アクリレート※6:イルガキュア184光開始剤、チバスペシャリティケミカル製※7:キシレン以上の様にして作製したハードコートフィルムについて以下の評価を行った。評価項目および評価基準は以下の通りである。1.防指紋性評価視認性評価ハードコ-ト層面上に右手人差し指の指先を押しあてて指紋をつけ、黒地にのせて目視で指紋の付着度合いを確認した。指先を押し付ける順番により指紋の濃淡差が発生することを避けるために、指先をハードコ-ト面上に押し付ける前に、必ず右手人差し指と右手の他の指先又は左手の掌を擦り合わせた。評価基準は、下記の通りである。○:指紋が比較的目立たない。△:指紋が若干目立つ。×:指紋が目立つ。2.防指紋性評価拭き取り性評価視認性評価と同様の方法で、ハードコート層面上に指紋をつけた。次いで、綿布で拭き取りを行い、拭き取り後の指紋の残り度合いで拭取りやすさを評価した。評価基準は下記の通りである。○:指紋が見えない。△:指紋が若干残っている。×:指紋が残っている。3.全光線透過率日本電色工業製ヘイズメーターNDH2000を用い、JIS-K7361-1:1997に基づき、測定した。なお、光はハードコート層面側から入射させて測定した。4.ヘイズ日本電色工業製ヘイズメーターNDH2000を用い、JIS-K7105:1981に基づき測定した。なお、光はハードコート層面側から入射させて測定した。5.耐スチールウール硬度スチールウール0000に、500gf/cm2の加重をかけ、ハードコ-ト層上をストロ-ク幅30mmで、14秒間に10往復させた後、ハードコ-ト層の傷を評価した。評価基準は、下記の通りである。○:傷跡が全く見えない△:傷跡が薄く見える×:傷跡がはっきり見える6.鉛筆硬度JIS-K5600-5-4に基づき、ハードコート層の鉛筆硬度を測定した。測定結果および評価結果を表2にまとめた。"